(57)【要約】  本発明は、高弾性率ガラス繊維組成物及びそのガラス繊維並びに複合材料を提供する。ガラス繊維組成物の各成分の含有量は、重量百分率で、ＳｉＯ２が５３〜６８％であり、Ａｌ２Ｏ３が１３〜２４．５％であり、Ｙ２Ｏ３＋Ｌａ２Ｏ３が０．１〜８％であり、Ｌａ２Ｏ３が１．８％より小さく、ＣａＯ＋ＭｇＯ＋ＳｒＯが１０〜２３％であり、Ｌｉ２Ｏ＋Ｎａ２Ｏ＋Ｋ２Ｏが２％より小さく、Ｆｅ２Ｏ３が１．５％より小さく、重量百分率の比Ｃ１＝Ｙ２Ｏ３／（Ｙ２Ｏ３＋Ｌａ２Ｏ３）の範囲は、０．５より大きい。この組成物は、ガラスの弾性率を大幅に高めることができ、ガラスの液相線温度と成形温度を顕著に下げることができ、同等の条件でガラスの結晶化速度と気泡率を大幅に低減し、ガラス溶融状態持続時間を効果的に改良し、タンク窯による低気泡率の高弾性率ガラス繊維の生産に特に適用する。【特許請求の範囲】
【請求項１】
以下の成分を含有し、各成分の含有量が重量百分率で、以下の通りである高弾性率ガラス繊維組成物であって、
ＳｉＯ２                        ５３〜６８％
Ａｌ２Ｏ３                      １３〜２４．５％
Ｙ２Ｏ３＋Ｌａ２Ｏ３              ０．１〜８％
Ｌａ２Ｏ３                      ＜１．８％
ＣａＯ＋ＭｇＯ＋ＳｒＯ          １０〜２３％
Ｌｉ２Ｏ＋Ｎａ２Ｏ＋Ｋ２Ｏ        ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きいことを特徴とする高弾性率ガラス繊維組成物。
【請求項２】
重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２より大きいことを特徴とする請求項１に記載の高弾性率ガラス繊維組成物。
【請求項３】
Ｌｉ２Ｏの含有量は重量百分率で０．１〜１．５％であることを特徴とする請求項１に記載の高弾性率ガラス繊維組成物。
【請求項４】
Ｌａ２Ｏ３の含有量は重量百分率で０．０５〜１．７％であることを特徴とする請求項１に記載の高弾性率ガラス繊維組成物。
【請求項５】
Ｌａ２Ｏ３の含有量は重量百分率で０．１〜１．５％であることを特徴とする請求項１に記載の高弾性率ガラス繊維組成物。
【請求項６】
重量百分率の比Ｃ１＝Ｙ２Ｏ３／（Ｙ２Ｏ３＋Ｌａ２Ｏ３）の範囲は、０．５５より大きいことを特徴とする請求項１又は４に記載の高弾性率ガラス繊維組成物。
【請求項７】
重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２２より大きいことを特徴とする請求項１又は４に記載の高弾性率ガラス繊維組成物。
【請求項８】
重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２６より大きいことを特徴とする請求項１又は４に記載の高弾性率ガラス繊維組成物。
【請求項９】
以下の成分を含有し、各成分の含有量は重量百分率で、以下の通りであり、
ＳｉＯ２                        ５３〜６８％
Ａｌ２Ｏ３                      １３〜２４．５％
Ｙ２Ｏ３＋Ｌａ２Ｏ３            ０．１〜８％
Ｌａ２Ｏ３                      ＜１．８％
ＣａＯ＋ＭｇＯ＋ＳｒＯ          １０〜２３％
Ｌｉ２Ｏ                       ０．１〜１．５％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２より大きいことを特徴とする請求項１に記載の高弾性率ガラス繊維組成物。
【請求項１０】
以下の成分を含有し、各成分の含有量は重量百分率で、以下の通りであり、
ＳｉＯ２                        ５３〜６８％
Ａｌ２Ｏ３                      １３〜２４．５％
Ｙ２Ｏ３＋Ｌａ２Ｏ３            ０．１〜８％
Ｌａ２Ｏ３                      ０．０５〜１．７％
ＣａＯ＋ＭｇＯ＋ＳｒＯ          １０〜２３％
Ｌｉ２Ｏ                       ０．１〜１．５％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２より大きいことを特徴とする請求項１に記載の高弾性率ガラス繊維組成物。
【請求項１１】
以下の成分を含有し、各成分の含有量は重量百分率で、以下の通りであり、
ＳｉＯ２                        ５３〜６８％
Ａｌ２Ｏ３                      １３〜２４．５％
Ｙ２Ｏ３＋Ｌａ２Ｏ３            ０．１〜８％
Ｙ２Ｏ３                        ０．１〜６．３％
Ｌａ２Ｏ３                      ０．０５〜１．７％
ＣａＯ＋ＭｇＯ＋ＳｒＯ          １０〜２３％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２より大きいことを特徴とする請求項１に記載の高弾性率ガラス繊維組成物。
【請求項１２】
以下の成分を含有し、各成分の含有量は重量百分率で、以下の通りであり、
ＳｉＯ２                        ５３〜６８％
Ａｌ２Ｏ３                      １３〜２４．５％
Ｙ２Ｏ３＋Ｌａ２Ｏ３            ０．１〜８％
Ｙ２Ｏ３                        ０．１〜６．３％
Ｌａ２Ｏ３                      ０．０５〜１．７％
ＣａＯ＋ＭｇＯ＋ＳｒＯ          １０〜２３％
Ｌｉ２Ｏ                       ０．１〜１．５％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２より大きいことを特徴とする請求項１に記載の高弾性率ガラス繊維組成物。
【請求項１３】
ＣａＯの含有量は重量百分率で１２％より小さいことを特徴とする請求項１又は４に記載の高弾性率ガラス繊維組成物。
【請求項１４】
ＣａＯの含有量は重量百分率で２〜１１％であることを特徴とする請求項１又は４に記載の高弾性率ガラス繊維組成物。
【請求項１５】
Ｙ２Ｏ３＋Ｌａ２Ｏ３の含有量は重量百分率で０．５〜７％であることを特徴とする請求項１又は４に記載の高弾性率ガラス繊維組成物。
【請求項１６】
Ｙ２Ｏ３＋Ｌａ２Ｏ３の含有量は重量百分率で１．５〜６％であることを特徴とする請求項１又は４に記載の高弾性率ガラス繊維組成物。
【請求項１７】
以下の成分を含有し、各成分の含有量は重量百分率で、以下の通りであり、
ＳｉＯ２                        ５３〜６８％
Ａｌ２Ｏ３                      １３〜２４．５％
Ｙ２Ｏ３＋Ｌａ２Ｏ３            ０．５〜７％
Ｙ２Ｏ３                        ０．１〜６．３％
Ｌａ２Ｏ３                      ０．０５〜１．７％
ＣａＯ＋ＭｇＯ＋ＳｒＯ          １０〜２３％
ＣａＯ                          ＜１２％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２より大きいことを特徴とする請求項１に記載の高弾性率ガラス繊維組成物。
【請求項１８】
以下の成分を含有し、各成分の含有量は重量百分率で、以下の通りであり、
ＳｉＯ２                        ５３〜６８％
Ａｌ２Ｏ３                      １３〜２４．５％
Ｙ２Ｏ３＋Ｌａ２Ｏ３            ０．５〜７％
Ｙ２Ｏ３                        ０．１〜６．３％
Ｌａ２Ｏ３                      ０．０５〜１．７％
ＣａＯ＋ＭｇＯ＋ＳｒＯ          １０〜２３％
ＣａＯ                          ２〜１１％
Ｌｉ２Ｏ                       ０．１〜１．５％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２より大きいことを特徴とする請求項１に記載の高弾性率ガラス繊維組成物。
【請求項１９】
以下の成分を含有し、各成分の含有量は重量百分率で、以下の通りであり、
ＳｉＯ２                        ５３〜６８％
Ａｌ２Ｏ３                      １３〜２４．５％
Ｙ２Ｏ３＋Ｌａ２Ｏ３            ０．５〜７％
Ｙ２Ｏ３                        ０．３〜６％
Ｌａ２Ｏ３                      ０．１〜１．５％
ＣａＯ＋ＭｇＯ＋ＳｒＯ          １０〜２３％
ＣａＯ                          ２〜１１％
Ｌｉ２Ｏ                       ０．１〜１．５％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２より大きいことを特徴とする請求項１に記載の高弾性率ガラス繊維組成物。
【請求項２０】
以下の成分を含有し、各成分の含有量は重量百分率で、以下の通りであり、
ＳｉＯ２                        ５４〜６４％
Ａｌ２Ｏ３                      １４〜２４％
Ｙ２Ｏ３＋Ｌａ２Ｏ３              ０．５〜７％
Ｙ２Ｏ３                        ０．３〜６％
Ｌａ２Ｏ３                      ０．１〜１．５％
ＣａＯ＋ＭｇＯ＋ＳｒＯ          １０〜２３％
ＣａＯ                          ２〜１１％
Ｌｉ２Ｏ                       ０．１〜１．５％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５５より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２より大きいことを特徴とする請求項１に記載の高弾性率ガラス繊維組成物。
【請求項２１】
以下の成分を含有し、各成分の含有量は重量百分率で、以下の通りであり、
ＳｉＯ２                        ５４〜６４％
Ａｌ２Ｏ３                      １４〜２４％
Ｙ２Ｏ３＋Ｌａ２Ｏ３            ０．５〜７％
Ｙ２Ｏ３                        ０．３〜６％
Ｌａ２Ｏ３                      ０．１〜１．５％
ＣａＯ＋ＭｇＯ＋ＳｒＯ          １２〜２２％
ＣａＯ                          ２〜１１％
Ｌｉ２Ｏ                       ０．１〜１．５％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５５より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２２より大きいことを特徴とする請求項１に記載の高弾性率ガラス繊維組成物。
【請求項２２】
以下の成分を含有し、各成分の含有量は重量百分率で、以下の通りであり、
ＳｉＯ２                        ５４〜６４％
Ａｌ２Ｏ３                      １４〜２４％
Ｙ２Ｏ３＋Ｌａ２Ｏ３            １．５〜６％
Ｙ２Ｏ３                        １〜５．５％
Ｌａ２Ｏ３                      ０．１〜１．５％
ＣａＯ＋ＭｇＯ＋ＳｒＯ          １０〜２３％
ＣａＯ                          ２〜１１％
Ｌｉ２Ｏ                       ０．１〜１．５％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．６より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２２より大きいことを特徴とする請求項１に記載の高弾性率ガラス繊維組成物。
【請求項２３】
重量百分率の比Ｃ１＝Ｙ２Ｏ３／（Ｙ２Ｏ３＋Ｌａ２Ｏ３）の範囲は、０．６５より大きいことを特徴とする請求項１又は４に記載の高弾性率ガラス繊維組成物。
【請求項２４】
重量百分率の比Ｃ１＝Ｙ２Ｏ３／（Ｙ２Ｏ３＋Ｌａ２Ｏ３）の範囲は、０．７〜０．９５であることを特徴とする請求項１又は２２に記載の高弾性率ガラス繊維組成物。
【請求項２５】
以下の成分を含有し、各成分の含有量は重量百分率で、以下の通りであり、
ＳｉＯ２                        ５４〜６４％
Ａｌ２Ｏ３                      １４〜２４％
Ｙ２Ｏ３＋Ｌａ２Ｏ３            １．５〜６％
Ｙ２Ｏ３                        １〜５．５％
Ｌａ２Ｏ３                      ０．１〜１．５％
ＣａＯ＋ＭｇＯ＋ＳｒＯ          １０〜２３％
ＣａＯ                          ２〜１１％
Ｌｉ２Ｏ                       ０．１〜１．５％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．７〜０．９５であり、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２６より大きいことを特徴とする請求項１に記載の高弾性率ガラス繊維組成物。
【請求項２６】
ＳｒＯの含有量は重量百分率で２％より小さいことを特徴とする請求項１又は１７に記載の高弾性率ガラス繊維組成物。
【請求項２７】
ＳｒＯの含有量は重量百分率で０．１〜１．５％であることを特徴とする請求項１又は１７に記載の高弾性率ガラス繊維組成物。
【請求項２８】
ＭｇＯの含有量は重量百分率で８．１〜１２％であることを特徴とする請求項４又は１０に記載の高弾性率ガラス繊維組成物。
【請求項２９】
ＭｇＯの含有量は重量百分率で１２％より大きく１４％以下であることを特徴とする請求項１又は４に記載の高弾性率ガラス繊維組成物。
【請求項３０】
以下の成分を含有し、各成分の含有量は重量百分率で、以下の通りであり、
ＳｉＯ２                        ５３〜６８％
Ａｌ２Ｏ３                      １９％より大きく２３％以下である
Ｙ２Ｏ３＋Ｌａ２Ｏ３            ０．１〜８％
Ｌａ２Ｏ３                      ０．０５〜１．７％
ＣａＯ＋ＭｇＯ＋ＳｒＯ          １０〜２３％
ＭｇＯ                          ≦１１％
Ｌｉ２Ｏ＋Ｎａ２Ｏ＋Ｋ２Ｏ      ≦１％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きいことを特徴とする請求項１に記載の高弾性率ガラス繊維組成物。
【請求項３１】
更にＴｉＯ２を含有し、その含有量が重量百分率で０．１〜３％であることを特徴とする請求項１又は４に記載の高弾性率ガラス繊維組成物。
【請求項３２】
更にＺｒＯ２を含有し、その含有量が重量百分率で０〜２％であることを特徴とする請求項１又は４に記載の高弾性率ガラス繊維組成物。
【請求項３３】
更にＣｅＯ２を含有し、その含有量が重量百分率で０〜１％であることを特徴とする請求項１又は４に記載の高弾性率ガラス繊維組成物。
【請求項３４】
更にＢ２Ｏ３を含有し、その含有量が重量百分率で０〜２％であることを特徴とする請求項１又は４に記載の高弾性率ガラス繊維組成物。
【請求項３５】
請求項１〜３４のいずれか一項に記載のガラス繊維組成物で製造されることを特徴とするガラス繊維。
【請求項３６】
弾性率が９０ＧＰａより大きいことを特徴とする請求項３５に記載のガラス繊維。
【請求項３７】
弾性率が９５ＧＰａより大きいことを特徴とする請求項３５に記載のガラス繊維。
【請求項３８】
請求項３５〜３７のいずれか一項に記載のガラス繊維を含むことを特徴とする複合材料。
【発明の詳細な説明】
【技術分野】
【０００１】
本願は、２０１６年２月２９日に中国特許局に出願した出願番号が２０１６１０１１２７４８．Ｘで、発明の名称が「高弾性率ガラス繊維組成物及びそのガラス繊維並びに複合材料」である中国特許出願の優先権を主張し、その全内容は引用により本願に組み込まれる。
【０００２】
本発明は、高弾性率ガラス繊維組成物に関し、特に、先進的な複合材料補強基材とすることができる高弾性率ガラス繊維組成物及びそのガラス繊維並びに複合材料に関する。
【背景技術】
【０００３】
ガラス繊維は、無機繊維材料に属し、それを使用して樹脂を補強すれば、性能に優れた複合材料が得られる。高弾性率ガラス繊維は、先進的な複合材料の補強基材として、最初は、主に航空、宇宙飛行、兵器などの国防と軍需産業分野に適用されていた。科学技術の進歩と経済の発展に伴って、高弾性率ガラス繊維は、風力翼、圧力容器、海上石油管路、自動車製造などの民用、工業分野において広く適用されている。
【０００４】
最初の高弾性率ガラスの成分は、ＭｇＯ−Ａｌ２Ｏ３−ＳｉＯ２系を主体とし、典型的な提案は、米国ＯＣ社のＳ−２ガラスが挙げられ、弾性率が８９〜９０ＧＰａであるが、その生産難度が高すぎ、そのガラス繊維の成形温度が１５７１℃に高く達しており、液相線温度が１４７０℃に高く達しており、タンク窯による大規模の生産を実現し難い。したがって、ＯＣ社は、Ｓ−２ガラス繊維の生産を自ら諦め、その特許権を米国ＡＧＹ社に譲渡した。
【０００５】
その後、ＯＣ社より更にＨｉＰｅｒ−ｔｅｘガラスが開発され、弾性率が８７〜８９ＧＰａであり、これは、一部のガラス性能を犠牲にし、生産規模と交換する妥協的な策略であり、設計案は、Ｓ−２ガラスに対する簡単な改良に過ぎないため、ガラス繊維の成形温度と液相線温度が依然として高く、生産難度が依然として高く、タンク窯による大規模の生産を実現し難い。したがって、ＯＣ社はＨｉＰｅｒ−ｔｅｘガラス繊維の生産も諦め、その特許権をヨーロッパの３Ｂ社に譲渡した。
【０００６】
フランスサンゴバン社より、ＭｇＯ−ＣａＯ−Ａｌ２Ｏ３−ＳｉＯ２系を主体とするＲガラスが開発され、弾性率は、８６〜８９ＧＰａである。しかしながら、従来のＲガラスのケイ素とアルミニウムの合計含有量が高く、ガラス結晶化性能を改良する効果的な提案も欠いており、カルシウムとマグネシウムの割合も合理的ではないため、ガラスが成形し難く、結晶化リスクが高く、且つ、ガラス液の表面張力が大きく、精製難度が高く、そのガラス繊維の成形温度が１４１０℃に達し、液相線温度が１３５０℃に達し、これらは全てガラス繊維の効果的な延伸上の困難をもたらし、同様にタンク窯による大規模の生産を実現し難い。
【０００７】
中国国内で、南京ガラス繊維研究設計院よりＨＳ２ガラスが開発され、弾性率が８４〜８７ＧＰａであり、その主な成分もＳｉＯ２、Ａｌ２Ｏ３、ＭｇＯを含み、更に一部のＬｉ２Ｏ、Ｂ２Ｏ３、ＣｅＯ２とＦｅ２Ｏ３が導入され、その成形温度が１２４５℃に過ぎず、液相線温度が１３２０℃であり、両者の温度がいずれもＳガラス繊維より遥かに低いが、その成形温度が液相線温度より低く、△Ｔ値が負であるため、ガラス繊維の効果的な延伸に非常に不利であり、延伸プロセスにガラス失透現象が発生することを防止するように、延伸温度を高め、特別な形のノズルを採用しなければならず、これは温度制御上の困難をもたらし、同じくタンク窯による大規模の生産を実現し難い。
【０００８】
まとめていえば、現段階の各種の高弾性率ガラス繊維は、実際の生産において、全てタンク窯による生産難度が高いという一般的な普遍問題が存在し、具体的な表現として、ガラスの液相線温度が高く、結晶化速度が速く、成形温度が高く、表面張力が大きく、精製難度が高く、△Ｔ値が小さく更に負であることが発見された。そのために、殆どの会社は、一部のガラス性能を犠牲にして生産難度を低下させることが多く、これによって、上記ガラス繊維の弾性率のレベルが生産規模に伴って同時に向上することができず、Ｓガラスの弾性率のボトルネックを今まで解消できない。
【発明の概要】
【０００９】
上記問題に対して、本発明の目的は、高弾性率ガラス繊維組成物を提供し、この組成物は、ガラスの弾性率を顕著に高めることができ、これを基礎に、従来の高弾性率ガラスの結晶化リスクが高く、精製しにくく、ガラス溶融状態持続時間が長く、タンク窯による効率的な生産を行いにくいという問題を克服し、高弾性率ガラスの液相線温度と成形温度を顕著に下げることができ、同等の条件でガラスの結晶化速度と気泡率を大幅に低減し、ガラス溶融状態持続時間を効果的に改良し、タンク窯による低気泡率の高弾性率ガラス繊維の生産に特に適用する。
【００１０】
本発明の一つの側面によれば、高弾性率ガラス繊維組成物を提供し、以下の成分を含有し、各成分の含有量は重量百分率で、以下の通りである。
ＳｉＯ２                        ５３〜６８％
Ａｌ２Ｏ３                      １３〜２４．５％
Ｙ２Ｏ３＋Ｌａ２Ｏ３            ０．１〜８％
Ｌａ２Ｏ３                      ＜１．８％
ＣａＯ＋ＭｇＯ＋ＳｒＯ          １０〜２３％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きい。
【００１１】
更に、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２より大きな値に限定されている。
【００１２】
更に、Ｌｉ２Ｏの含有量は、重量百分率で０．１〜１．５％であるように限定されている。
【００１３】
更に、Ｌａ２Ｏ３の含有量は、重量百分率で０．０５〜１．７％であるように限定されている。
【００１４】
更に、Ｌａ２Ｏ３の含有量は、重量百分率で０．１〜１．５％であるように限定されている。
【００１５】
更に、重量百分率の比Ｃ１＝Ｙ２Ｏ３／（Ｙ２Ｏ３＋Ｌａ２Ｏ３）の範囲は、０．５５より大きな値に限定されている。
【００１６】
更に、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２２より大きな値に限定されている。
【００１７】
更に、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２６より大きな値に限定されている。
各成分の含有量は重量百分率で、以下の通りである。
ＳｉＯ２                        ５３〜６８％
Ａｌ２Ｏ３                      １３〜２４．５％
Ｙ２Ｏ３＋Ｌａ２Ｏ３            ０．１〜８％
Ｌａ２Ｏ３                      ＜１．８％
ＣａＯ＋ＭｇＯ＋ＳｒＯ            １０〜２３％
Ｌｉ２Ｏ                        ０．１〜１．５％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２より大きい。
【００１８】
各成分の含有量は重量百分率で、以下の通りである。
ＳｉＯ２                        ５３〜６８％
Ａｌ２Ｏ３                      １３〜２４．５％
Ｙ２Ｏ３＋Ｌａ２Ｏ３            ０．１〜８％
Ｌａ２Ｏ３                      ０．０５〜１．７％
ＣａＯ＋ＭｇＯ＋ＳｒＯ          １０〜２３％
Ｌｉ２Ｏ                       ０．１〜１．５％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２より大きい。
【００１９】
各成分の含有量は重量百分率で、以下の通りである。
ＳｉＯ２                        ５３〜６８％
Ａｌ２Ｏ３                      １３〜２４．５％
Ｙ２Ｏ３＋Ｌａ２Ｏ３            ０．１〜８％
Ｙ２Ｏ３                        ０．１〜６．３％
Ｌａ２Ｏ３                      ０．０５〜１．７％
ＣａＯ＋ＭｇＯ＋ＳｒＯ          １０〜２３％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２より大きい。
【００２０】
各成分の含有量は重量百分率で、以下の通りである。
ＳｉＯ２                        ５３〜６８％
Ａｌ２Ｏ３                      １３〜２４．５％
Ｙ２Ｏ３＋Ｌａ２Ｏ３            ０．１〜８％
Ｙ２Ｏ３                        ０．１〜６．３％
Ｌａ２Ｏ３                      ０．０５〜１．７％
ＣａＯ＋ＭｇＯ＋ＳｒＯ          １０〜２３％
Ｌｉ２Ｏ                       ０．１〜１．５％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２より大きい。
【００２１】
更に、ＣａＯの含有量は、重量百分率で１２％より小さな値に限定されている。
【００２２】
更に、ＣａＯの含有量は、重量百分率で２〜１１％であるように限定されている。
【００２３】
更に、Ｙ２Ｏ３＋Ｌａ２Ｏ３の含有量は、重量百分率で０．５〜７％であるように限定されている。
【００２４】
更に、Ｙ２Ｏ３＋Ｌａ２Ｏ３の含有量は、重量百分率で１．５〜６％であるように限定されている。
【００２５】
各成分の含有量は重量百分率で、以下の通りである。
ＳｉＯ２                        ５３〜６８％
Ａｌ２Ｏ３                      １３〜２４．５％
Ｙ２Ｏ３＋Ｌａ２Ｏ３            ０．５〜７％
Ｙ２Ｏ３                        ０．１〜６．３％
Ｌａ２Ｏ３                      ０．０５〜１．７％
ＣａＯ＋ＭｇＯ＋ＳｒＯ          １０〜２３％
ＣａＯ                          ＜１２％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２より大きい。
【００２６】
各成分の含有量は重量百分率で、以下の通りである。
ＳｉＯ２                        ５３〜６８％
Ａｌ２Ｏ３                      １３〜２４．５％
Ｙ２Ｏ３＋Ｌａ２Ｏ３            ０．５〜７％
Ｙ２Ｏ３                        ０．１〜６．３％
Ｌａ２Ｏ３                      ０．０５〜１．７％
ＣａＯ＋ＭｇＯ＋ＳｒＯ          １０〜２３％
ＣａＯ                          ２〜１１％
Ｌｉ２Ｏ                       ０．１〜１．５％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２より大きい。
【００２７】
各成分の含有量は重量百分率で、以下の通りである。
ＳｉＯ２                        ５３〜６８％
Ａｌ２Ｏ３                      １３〜２４．５％
Ｙ２Ｏ３＋Ｌａ２Ｏ３            ０．５〜７％
Ｙ２Ｏ３                        ０．３〜６％
Ｌａ２Ｏ３                      ０．１〜１．５％
ＣａＯ＋ＭｇＯ＋ＳｒＯ          １０〜２３％
ＣａＯ                          ２〜１１％
Ｌｉ２Ｏ                       ０．１〜１．５％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２より大きい。
【００２８】
各成分の含有量は重量百分率で、以下の通りである。
ＳｉＯ２                        ５４〜６４％
Ａｌ２Ｏ３                      １４〜２４％
Ｙ２Ｏ３＋Ｌａ２Ｏ３            ０．５〜７％
Ｙ２Ｏ３                        ０．３〜６  ％
Ｌａ２Ｏ３                      ０．１〜１．５％
ＣａＯ＋ＭｇＯ＋ＳｒＯ          １０〜２３％
ＣａＯ                          ２〜１１％
Ｌｉ２Ｏ                       ０．１〜１．５％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５５より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２より大きい。
【００２９】
各成分の含有量は重量百分率で、以下の通りである。
ＳｉＯ２                        ５４〜６４％
Ａｌ２Ｏ３                      １４〜２４％
Ｙ２Ｏ３＋Ｌａ２Ｏ３            ０．５〜７％
Ｙ２Ｏ３                        ０．３〜６％
Ｌａ２Ｏ３                      ０．１〜１．５％
ＣａＯ＋ＭｇＯ＋ＳｒＯ        １２〜２２％
ＣａＯ                          ２〜１１％
Ｌｉ２Ｏ                       ０．１〜１．５％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５５より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２２より大きい。
【００３０】
各成分の含有量は重量百分率で、以下の通りである。
ＳｉＯ２                        ５４〜６４％
Ａｌ２Ｏ３                      １４〜２４％
Ｙ２Ｏ３＋Ｌａ２Ｏ３            １．５〜６％
Ｙ２Ｏ３                        １〜５．５％
Ｌａ２Ｏ３                      ０．１〜１．５％
ＣａＯ＋ＭｇＯ＋ＳｒＯ          １０〜２３％
ＣａＯ                          ２〜１１％
Ｌｉ２Ｏ                       ０．１〜１．５％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．６より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２２より大きい。
【００３１】
更に、重量百分率の比Ｃ１＝Ｙ２Ｏ３／（Ｙ２Ｏ３＋Ｌａ２Ｏ３）の範囲は、０．６５より大きな値に限定されている。
【００３２】
更に、重量百分率の比Ｃ１＝Ｙ２Ｏ３／（Ｙ２Ｏ３＋Ｌａ２Ｏ３）の範囲は、０．７〜０．９５であるように限定されている。
各成分の含有量は重量百分率で、以下の通りである。
ＳｉＯ２                        ５４〜６４％
Ａｌ２Ｏ３                      １４〜２４％
Ｙ２Ｏ３＋Ｌａ２Ｏ３            １．５〜６％
Ｙ２Ｏ３                        １〜５．５％
Ｌａ２Ｏ３                      ０．１〜１．５％
ＣａＯ＋ＭｇＯ＋ＳｒＯ          １０〜２３％
ＣａＯ                          ２〜１１％
Ｌｉ２Ｏ                       ０．１〜１．５％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．７〜０．９５であり、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２６より大きい。
【００３３】
更に、ＳｒＯの含有量は、重量百分率で２％より小さな値に限定されている。
【００３４】
更に、ＳｒＯの含有量は、重量百分率で０．１〜１．５％であるように限定されている。
【００３５】
更に、ＭｇＯの含有量は、重量百分率で８．１〜１２％であるように限定されている。
【００３６】
更に、ＭｇＯの含有量は、重量百分率で１２％より大きく１４％以下であるように限定されている。
【００３７】
各成分の含有量は重量百分率で、以下の通りである。
ＳｉＯ２                        ５３〜６８％
Ａｌ２Ｏ３                      １９％より大きく２３％以下である
Ｙ２Ｏ３＋Ｌａ２Ｏ３            ０．１〜８％
Ｌａ２Ｏ３                      ０．０５〜１．７％
ＣａＯ＋ＭｇＯ＋ＳｒＯ          １０〜２３％
ＭｇＯ                          ≦１１％
Ｌｉ２Ｏ＋Ｎａ２Ｏ＋Ｋ２Ｏ      ≦１％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きい。
【００３８】
前記高弾性率ガラス繊維組成物は、更にＴｉＯ２を含有し、その含有量が重量百分率で０．１〜３％である。
【００３９】
前記高弾性率ガラス繊維組成物は、更にＺｒＯ２を含有し、その含有量が重量百分率で０〜２％である。
【００４０】
前記高弾性率ガラス繊維組成物は、更にＣｅＯ２を含有し、その含有量が重量百分率で０〜１％である。
【００４１】
前記高弾性率ガラス繊維組成物は、更にＢ２Ｏ３を含有し、その含有量が重量百分率で０〜２％である。
【００４２】
本発明の他の側面によれば、前記ガラス繊維組成物で製造されるガラス繊維を提供する。
【００４３】
前記ガラス繊維の弾性率が９０ＧＰａより大きい。
【００４４】
前記ガラス繊維の弾性率が９５ＧＰａより大きい。
【００４５】
本発明の三つ目の側面によれば、前記ガラス繊維を含む複合材料を提供する。
【００４６】
本発明による高弾性率ガラス繊維組成物は、主な革新点が、希土類酸化物Ｙ２Ｏ３とＬａ２Ｏ３を導入し、両者の協同効果を利用して、Ｙ２Ｏ３／（Ｙ２Ｏ３＋Ｌａ２Ｏ３）及び（Ｌｉ２Ｏ＋Ｎａ２Ｏ＋Ｋ２Ｏ）／（Ｙ２Ｏ３＋Ｌａ２Ｏ３）の値を厳格に制御し、Ｙ２Ｏ３、Ｌａ２Ｏ３、Ｌｉ２Ｏ、ＣａＯ、ＭｇＯ及びＣａＯ＋ＭｇＯ＋ＳｒＯの含有量範囲を合理的に配置し、且つ、ＣａＯ、ＭｇＯ、ＳｒＯの混合アルカリ土類効果とＫ２Ｏ、Ｎａ２Ｏ、Ｌｉ２Ｏの混合アルカリ効果を利用し、更に適量のＴｉＯ２、ＺｒＯ２、ＣｅＯ２及びＢ２Ｏ３などを選択的に導入してもよいことである。
【００４７】
具体的には、本発明による高弾性率ガラス繊維組成物は、以下の成分を含有し、各成分の含有量が重量百分率で、以下の通りである。
ＳｉＯ２                        ５３〜６８％
Ａｌ２Ｏ３                      １３〜２４．５％
Ｙ２Ｏ３＋Ｌａ２Ｏ３            ０．１〜８％
Ｌａ２Ｏ３                      ＜１．８％
ＣａＯ＋ＭｇＯ＋ＳｒＯ          １０〜２３％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きい。
【００４８】
このガラス繊維組成物中の各成分の作用及び含有量についての説明は以下のとおりである。
【００４９】
ＳｉＯ２は、ガラス骨格を形成する主な酸化物であり、且つ、各成分を安定化させる作用を発揮する。本発明のガラス繊維組成物において、ＳｉＯ２の重量百分率含有量の範囲を５３〜６８％に限定する。好ましくは、ＳｉＯ２の重量百分率含有量の範囲を５４〜６４％に限定してもよい。
【００５０】
Ａｌ２Ｏ３も、ガラス骨格を形成する酸化物であり、ＳｉＯ２と結合する時に、ガラスの機械的性能に対して実質的な作用を発揮する。本発明のガラス繊維組成物において、Ａｌ２Ｏ３の重量百分率含有量の範囲を１３〜２４．５％に限定し、その含有量が低いと、十分に高いガラス機械的性能を得ることができないが、その含有量が余りにも高いと、ガラスの粘度が余りにも高くなり、溶融しやすく、精製しにくい。好ましくは、Ａｌ２Ｏ３の重量百分率含有量の範囲を１４〜２４％に限定してもよい。また、ある実施例において、発明者らは、Ａｌ２Ｏ３の重量百分率含有量を１９％より大きく２３％以下、ＭｇＯの重量百分率含有量を１１％以下、Ｌｉ２Ｏ＋Ｎａ２Ｏ＋Ｋ２Ｏの重量百分率含有量を１％以下に制御する場合、ガラスが特に優れた弾性率性能、抗結晶化能力及び成形範囲の△Ｔ値を得ることができることを意外に発見した。
【００５１】
Ｙ２Ｏ３は、重要な希土類酸化物であり、発明者らは、それがガラス弾性率の向上の面で特に効果的であり、ガラス結晶化の抑制の面でも良い効果があることを発見した。Ｙ３＋は、ガラスの網目に非常に入りにくく、一般的に、網目修飾イオンとして網目の隙間にあり、その配位数が高く、電界強度が高く、電荷が高く、蓄積能力が強く、遊離酸素を獲得して網目の欠陥を補填し、ガラス構造の安定性を高め、ガラス弾性率を高めることができ、また、他のイオンの移動配列を効果的に阻止し、ガラス結晶化傾向を低減する目的を達成することができる。Ｌａ２Ｏ３も、重要な希土類酸化物であり、発明者らは、それを単独に使用する際に、ガラス弾性率の向上、ガラス結晶化の抑制の面における作用がＹ２Ｏ３より明らかに弱いが、二種類の希土類酸化物を同時に使用し、それらの比を適切な数値に制御する場合、それらの協同効果が明らかであり、ガラス弾性率の向上及びガラス結晶化の抑制の面で、Ｙ２Ｏ３又はＬａ２Ｏ３を単独で使用する場合よりも優れていることを発見し、予想できない効果が得られた。発明者らの考えによれば、Ｙ２Ｏ３とＬａ２Ｏ３は同族酸化物に属し、各物理、化学的性質が近いが、両者の配位状態が異なり、イットリウムイオンが一般的に六配位構造にあり、ランタンイオンが一般的に八配位構造にあるため、二種類の希土類酸化物を同時に使用し、それらの重量百分率の比Ｃ１＝Ｙ２Ｏ３／（Ｙ２Ｏ３＋Ｌａ２Ｏ３）を０．５より大きく制御する場合、第一に、より豊かな網目修飾イオン配位構造を提供することができ、ガラス構造の安定性を向上させ、ガラス弾性率を向上させることに寄与する。第二に、イットリウムイオンの六配位構造を主としてランタンイオンの八配位構造と結合することにより、更にガラス構造の完全性を補強し、ガラス模量を高めることができる。第三に、温度が低下する時、イオンが規則的に配列される確率も減少し、これは結晶体の成長速度を明らかに減少することに寄与し、ガラスの抗結晶化能力が更に高められる。また、酸化ランタンは更にガラスの精製效果を改良することができる。しかしながら、ランタンのモル質量とイオン半径がいずれも大きく、過剰量の八配位イオンが構造の安定に不利であるため、ランタンの導入量が多すぎない方が良い。
【００５２】
本発明のガラス繊維組成物において、Ｙ２Ｏ３＋Ｌａ２Ｏ３の重量百分率含有量の範囲を０．１〜８％に限定する。好ましくは、Ｙ２Ｏ３＋Ｌａ２Ｏ３の重量百分率含有量の範囲を０．５〜７％に限定してもよく、更に好ましくは、Ｙ２Ｏ３＋Ｌａ２Ｏ３の重量百分率含有量の範囲を１．５〜６％に限定してもよい。また、重量百分率の比Ｃ１＝Ｙ２Ｏ３／（Ｙ２Ｏ３＋Ｌａ２Ｏ３）の範囲を０．５より大きな値に限定する。好ましくは、重量百分率の比Ｃ１＝Ｙ２Ｏ３／（Ｙ２Ｏ３＋Ｌａ２Ｏ３）の範囲を０．５５より大きな値に限定してもよい。好ましくは、重量百分率の比Ｃ１＝Ｙ２Ｏ３／（Ｙ２Ｏ３＋Ｌａ２Ｏ３）の範囲を０．６より大きな値に限定してもよい。好ましくは、重量百分率の比Ｃ１＝Ｙ２Ｏ３／（Ｙ２Ｏ３＋Ｌａ２Ｏ３）の範囲を０．６５より大きな値に限定してもよい。好ましくは、重量百分率の比Ｃ１＝Ｙ２Ｏ３／（Ｙ２Ｏ３＋Ｌａ２Ｏ３）の範囲を０．７〜０．９５に限定してもよい。また、Ｌａ２Ｏ３の重量百分率含有量の範囲を１．８％より小さな値に限定してもよい。好ましくは、Ｌａ２Ｏ３の重量百分率含有量の範囲を０．０５〜１．７％に限定してもよく、更に好ましくは、Ｌａ２Ｏ３の重量百分率含有量の範囲を０．１〜１．５％に限定してもよい。更に、Ｙ２Ｏ３の重量百分率含有量の範囲を０．１〜６．３％に限定してもよい。好ましくは、Ｙ２Ｏ３の重量百分率含有量の範囲を０．３〜６％に限定してもよく、更に好ましくは、Ｙ２Ｏ３の重量百分率含有量の範囲を１〜５．５％に限定してもよい。
【００５３】
発明者らは、更に、二種類の希土により発生した協同効果がガラスにおける遊離酸素の含有量に密に関連していることを発見した。Ｙ２Ｏ３は、結晶状態でベイカンシ欠陥が存在し、Ｙ２Ｏ３がガラスに添加された後、これらのベイカンシ欠陥は、他の酸化物、特にアルカリ金属酸化物により提供された遊離酸素で充填可能であり、異なる充填程度は、Ｙ２Ｏ３の配位状態及びその堆積密度に影響を及ぼし、ガラス性能に明らかな影響を及ぼす。これと同様に、Ｌａ２Ｏ３も同じくベイカンシを補填するために一定の数の酸素を必要とする。十分な遊離酸素を得て、構造堆積をより緊密にし、抗結晶化作用をより明らかにするために、本発明において、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲を０．２より大きな値に限定する。好ましくは、比Ｃ２の範囲を０．２２より大きな値に限定してもよい。更に好ましくは、比Ｃ２の範囲を０．２６より大きな値に限定してもよい。
【００５４】
Ｋ２ＯとＮａ２Ｏは、いずれもガラスの粘度を低下させることができる、良好なフラックス剤である。発明者らは、アルカリ金属酸化物の総量が変わらない場合、Ｎａ２Ｏの代わりにＫ２Ｏを用いれば、ガラスの結晶化傾向を低減し、繊維の成形性能を改良することができることを発見した。Ｎａ２ＯとＫ２Ｏに比べれば、Ｌｉ２Ｏは、ガラスの粘度を明らかに低下させ、ガラスの溶製性能を改良することができるだけでなく、ガラスの力学性能の向上にも明らかに寄与する。また、少量のＬｉ２Ｏだけで、相当な遊離酸素を提供することができ、より多くのアルミニウムイオンが四面体配位を形成して、ガラス体系の網目構造を補強することに寄与し、ガラスの結晶化能力を更に低下させることができるが、アルカリ金属イオンが余りにも多いと、ガラスの耐腐食性が低下するため、導入量が多くない方が良い。したがって、本発明のガラス繊維組成物において、Ｌｉ２Ｏ＋Ｎａ２Ｏ＋Ｋ２Ｏの重量百分率含有量の範囲を２％より小さな値に限定する。更に、Ｌｉ２Ｏの重量百分率含有量の範囲を０．１〜１．５％に限定してもよい。
【００５５】
ＣａＯ、ＭｇＯとＳｒＯは、主にガラス結晶化を制御し、ガラス粘度と溶融状態持続時間を調節する作用を発揮する。特に、ガラス結晶化を制御する面で、発明者らは、それらの導入量と割合関係を制御することにより、予想できない効果が得られた。一般的に、ＭｇＯ−ＣａＯ−Ａｌ２Ｏ３−ＳｉＯ２系を主体とする高性能ガラスは、ガラス結晶化後に含まれる結晶相が主に透輝石（ＣａＭｇＳｉ２Ｏ６）と灰長石（ＣａＡｌ２Ｓｉ２Ｏ８）を含む。二種類の結晶相の結晶化傾向を効果的に抑制し、ガラスの液相線温度と結晶化速度を低下させるために、本発明において、ＣａＯ＋ＭｇＯ＋ＳｒＯの含有量範囲及び各成分間の割合関係を合理的に制御し、混合アルカリ土類効果を利用してより緊密な堆積構造を形成することで、その結晶核の形成と成長の際により多くのエネルギーが必要とされるようにし、ガラス結晶化傾向を抑制する目的を達成し、また、ガラス溶融状態持続時間を効果的に改良する。また、適量の酸化ストロンチウムを導入することにより形成されたガラス構造は、より安定的であり、ガラス性能の更なる向上に寄与する。本発明のガラス繊維組成物において、ＣａＯ＋ＭｇＯ＋ＳｒＯの重量百分率含有量の範囲を１０〜２３％に限定する。好ましくは、ＣａＯ＋ＭｇＯ＋ＳｒＯの重量百分率含有量の範囲を１２〜２２％に限定してもよい。
【００５６】
ＣａＯは、重要な網目修飾成分として、その含有量が余りにも高いと、ガラスの結晶化傾向を増やし、ガラスから灰長石、硅灰石などの結晶体が析出する恐れを招く。更に、ＣａＯの重量百分率含有量の範囲を１２％より小さな値に限定してもよい。好ましくは、ＣａＯの含有量範囲を２〜１１％に限定してもよい。ＭｇＯはガラスでの作用がＣａＯと大体類似するが、Ｍｇ２＋の電界強度がより大きく、ガラス弾性率の向上に重要の作用を発揮する。更に、一つの実施形態において、ＭｇＯの重量百分率含有量の範囲を８．１〜１２％に限定してもよい。他の実施形態において、ＭｇＯの重量百分率含有量の範囲を１２％より大きく１４％以下に限定してもよい。更に、ＳｒＯの重量百分率含有量の範囲を２％より小さな値に限定してもよい。好ましくは、ＳｒＯの含有量範囲を０．１〜１．５％に限定してもよい。
【００５７】
Ｆｅ２Ｏ３は、ガラスの溶製に寄与し、ガラスの結晶化性能をも改良することができる。しかしながら、鉄イオンと第一鉄イオンが着色作用を有するため、導入量が多くない方が良い。したがって、本発明のガラス繊維組成物において、Ｆｅ２Ｏ３の重量百分率含有量の範囲を１．５％より小さな値に限定する。
【００５８】
本発明のガラス繊維組成物において、ガラスの弾性率を更に向上し、ガラスの結晶化傾向と精製効果を更に改良するために、更に適量のＴｉＯ２、ＺｒＯ２、ＣｅＯ２およびＢ２Ｏ３を選択的に導入してもよい。本発明のガラス繊維組成物において、ＴｉＯ２の重量百分率含有量の範囲を０．１〜３％に限定し、ＺｒＯ２の重量百分率含有量の範囲を０〜２％に限定し、ＣｅＯ２の重量百分率含有量の範囲を０〜１％に限定し、Ｂ２Ｏ３の重量百分率含有量の範囲を０〜２％に限定する。
【００５９】
また、本発明のガラス繊維組成物に少量の他の成分を含有してもよく、重量百分率の合計含有量が一般的に２％を超えない。
【００６０】
本発明のガラス繊維組成物において、各成分の含有量の上記範囲を選択することによりもたらした有益な効果は、実施例における具体的な実験データにより説明される。
【００６１】
以下は、本発明によるガラス繊維組成物に含まれる各成分の好ましい値の範囲の例である。
【００６２】
好ましい例１
本発明による高弾性率ガラス繊維組成物は、以下の成分を含有し、各成分の含有量が重量百分率で、以下の通りである。
ＳｉＯ２                        ５３〜６８％
Ａｌ２Ｏ３                      １３〜２４．５％
Ｙ２Ｏ３＋Ｌａ２Ｏ３            ０．１〜８％
Ｌａ２Ｏ３                      ０．０５〜１．７％
ＣａＯ＋ＭｇＯ＋ＳｒＯ          １０〜２３％
Ｌｉ２Ｏ                       ０．１〜１．５％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２より大きい。
【００６３】
好ましい例１によれば、この組成物で形成されたガラス繊維の弾性率は、９０Ｇｐａより大きい。
【００６４】
好ましい例２
本発明による高弾性率ガラス繊維組成物は、以下の成分を含有し、各成分の含有量が重量百分率で、以下の通りである。
ＳｉＯ２                        ５３〜６８％
Ａｌ２Ｏ３                      １３〜２４．５％
Ｙ２Ｏ３＋Ｌａ２Ｏ３            ０．１〜８％
Ｙ２Ｏ３                        ０．１〜６．３％
Ｌａ２Ｏ３                      ０．０５〜１．７％
ＣａＯ＋ＭｇＯ＋ＳｒＯ          １０〜２３％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２より大きい。
【００６５】
好ましい例３
本発明による高弾性率ガラス繊維組成物は、以下の成分を含有し、各成分の含有量が重量百分率で、以下の通りである。
ＳｉＯ２                        ５３〜６８％
Ａｌ２Ｏ３                      １３〜２４．５％
Ｙ２Ｏ３＋Ｌａ２Ｏ３            ０．１〜８％
Ｙ２Ｏ３                        ０．１〜６．３％
Ｌａ２Ｏ３                      ０．０５〜１．７％
ＣａＯ＋ＭｇＯ＋ＳｒＯ          １０〜２３％
Ｌｉ２Ｏ                       ０．１〜１．５％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２より大きい。
【００６６】
好ましい例４
本発明による高弾性率ガラス繊維組成物は、以下の成分を含有し、各成分の含有量が重量百分率で、以下の通りである。
ＳｉＯ２                        ５３〜６８％
Ａｌ２Ｏ３                      １３〜２４．５％
Ｙ２Ｏ３＋Ｌａ２Ｏ３            ０．５〜７％
Ｙ２Ｏ３                        ０．１〜６．３％
Ｌａ２Ｏ３                      ０．０５〜１．７％
ＣａＯ＋ＭｇＯ＋ＳｒＯ          １０〜２３％
ＣａＯ                          ＜１２％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２より大きい。
【００６７】
好ましい例５
本発明による高弾性率ガラス繊維組成物は、以下の成分を含有し、各成分の含有量が重量百分率で、以下の通りである。
ＳｉＯ２                        ５３〜６８％
Ａｌ２Ｏ３                      １３〜２４．５％
Ｙ２Ｏ３＋Ｌａ２Ｏ３            ０．５〜７％
Ｙ２Ｏ３                        ０．１〜６．３％
Ｌａ２Ｏ３                      ０．０５〜１．７％
ＣａＯ＋ＭｇＯ＋ＳｒＯ          １０〜２３％
ＣａＯ                          ２〜１１％
Ｌｉ２Ｏ                       ０．１〜１．５％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２より大きい。
【００６８】
好ましい例６
本発明による高弾性率ガラス繊維組成物は、以下の成分を含有し、各成分の含有量が重量百分率で、以下の通りである。
ＳｉＯ２                        ５３〜６８％
Ａｌ２Ｏ３                      １３〜２４．５％
Ｙ２Ｏ３＋Ｌａ２Ｏ３            ０．５〜７％
Ｙ２Ｏ３                        ０．３〜６％
Ｌａ２Ｏ３                      ０．１〜１．５％
ＣａＯ＋ＭｇＯ＋ＳｒＯ          １０〜２３％
ＣａＯ                          ２〜１１％
Ｌｉ２Ｏ                       ０．１〜１．５％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２より大きい。
【００６９】
好ましい例７
本発明による高弾性率ガラス繊維組成物は、以下の成分を含有し、各成分の含有量が重量百分率で、以下の通りである。
ＳｉＯ２                        ５４〜６４％
Ａｌ２Ｏ３                      １４〜２４％
Ｙ２Ｏ３＋Ｌａ２Ｏ３            ０．５〜７％
Ｙ２Ｏ３                        ０．３〜６％
Ｌａ２Ｏ３                      ０．１〜１．５％
ＣａＯ＋ＭｇＯ＋ＳｒＯ          １０〜２３％
ＣａＯ                          ２〜１１％
Ｌｉ２Ｏ                       ０．１〜１．５％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５５より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２より大きい。
【００７０】
好ましい例８
本発明による高弾性率ガラス繊維組成物は、以下の成分を含有し、各成分の含有量が重量百分率で、以下の通りである。
ＳｉＯ２                        ５４〜６４％
Ａｌ２Ｏ３                      １４〜２４％
Ｙ２Ｏ３＋Ｌａ２Ｏ３            ０．５〜７％
Ｙ２Ｏ３                        ０．３〜６％
Ｌａ２Ｏ３                      ０．１〜１．５％
ＣａＯ＋ＭｇＯ＋ＳｒＯ          １２〜２２％
ＣａＯ                          ２〜１１％
Ｌｉ２Ｏ                       ０．１〜１．５％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５５より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２２より大きい。
【００７１】
好ましい例９
本発明による高弾性率ガラス繊維組成物は、以下の成分を含有し、各成分の含有量が重量百分率で、以下の通りである。
ＳｉＯ２                        ５４〜６４％
Ａｌ２Ｏ３                      １４〜２４％
Ｙ２Ｏ３＋Ｌａ２Ｏ３            １．５〜６％
Ｙ２Ｏ３                        １〜５．５％
Ｌａ２Ｏ３                      ０．１〜１．５％
ＣａＯ＋ＭｇＯ＋ＳｒＯ          １０〜２３％
ＣａＯ                          ２〜１１％
Ｌｉ２Ｏ                       ０．１〜１．５％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．６より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２２より大きい。
【００７２】
好ましい例１０
本発明による高弾性率ガラス繊維組成物は、以下の成分を含有し、各成分の含有量が重量百分率で、以下の通りである。
ＳｉＯ２                        ５３〜６８％
Ａｌ２Ｏ３                      １３〜２４．５％
Ｙ２Ｏ３＋Ｌａ２Ｏ３            ０．５〜７％
Ｙ２Ｏ３                        ０．１〜６．３％
Ｌａ２Ｏ３                      ０．０５〜１．７％
ＣａＯ＋ＭｇＯ＋ＳｒＯ          １０〜２３％
ＣａＯ                          ＜１２％
ＳｒＯ                          ０．１〜１．５
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２より大きい。
【００７３】
好ましい例１１
本発明による高弾性率ガラス繊維組成物は、以下の成分を含有し、各成分の含有量が重量百分率で、以下の通りである。
ＳｉＯ２                        ５３〜６８％
Ａｌ２Ｏ３                      １９％より大きく２３％以下である
Ｙ２Ｏ３＋Ｌａ２Ｏ３            ０．１〜８％
Ｌａ２Ｏ３                      ０．０５〜１．７％
ＣａＯ＋ＭｇＯ＋ＳｒＯ          １０〜２３％
ＭｇＯ                          ≦１１％
Ｌｉ２Ｏ＋Ｎａ２Ｏ＋Ｋ２Ｏ      ≦１％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きい。
好ましい例１１によれば、この組成物で形成されたガラス繊維の弾性率は、９５Ｇｐａより大きい。
【００７４】
好ましい例１２
本発明による高弾性率ガラス繊維組成物は、以下の成分を含有し、各成分の含有量が重量百分率で、以下の通りである。
ＳｉＯ２                        ５３〜６８％
Ａｌ２Ｏ３                      １３〜２４．５％
Ｙ２Ｏ３＋Ｌａ２Ｏ３            ０．１〜８％
Ｌａ２Ｏ３                      ０．０５〜１．７％
ＣａＯ＋ＭｇＯ＋ＳｒＯ          １０〜２３％
ＭｇＯ                          １２％より大きく１４％以下である
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きい。
【００７５】
好ましい例１２によれば、この組成物で形成されたガラス繊維の弾性率は、９５Ｇｐａより大きい。
【００７６】
好ましい例１３
本発明による高弾性率ガラス繊維組成物は、以下の成分を含有し、各成分の含有量が重量百分率で、以下の通りである。
ＳｉＯ２                        ５４〜６４％
Ａｌ２Ｏ３                      １４〜２４％
Ｙ２Ｏ３＋Ｌａ２Ｏ３            １．５〜６％
Ｙ２Ｏ３                        １〜５．５％
Ｌａ２Ｏ３                      ０．１〜１．５％
ＣａＯ＋ＭｇＯ＋ＳｒＯ          １０〜２３％
ＣａＯ                          ２〜１１％
Ｌｉ２Ｏ                       ０．１〜１．５％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．７〜０．９５であり、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２２より大きい。
【００７７】
好ましい例１３によれば、この組成物の液相線温度は、１３００℃以下であり、好ましくは１２８０℃以下であり、更に好ましくは１２３０℃以下である。この組成物で形成されたガラス繊維の弾性率は、９２〜１０６Ｇｐａである。
【００７８】
好ましい例１４
本発明による高弾性率ガラス繊維組成物は、以下の成分を含有し、各成分の含有量が重量百分率で、以下の通りである。
ＳｉＯ２                        ５４〜６４％
Ａｌ２Ｏ３                      １４〜２４％
Ｙ２Ｏ３＋Ｌａ２Ｏ３            １．５〜６％
Ｙ２Ｏ３                        １〜５．５％
Ｌａ２Ｏ３                      ０．１〜１．５％
ＣａＯ＋ＭｇＯ＋ＳｒＯ          １０〜２３％
ＣａＯ                          ２〜１１％
Ｌｉ２Ｏ                       ０．１〜１．５％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．７〜０．９５であり、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２６より大きい。
【００７９】
好ましい例１５
本発明による高弾性率ガラス繊維組成物は、以下の成分を含有し、各成分の含有量が重量百分率で、以下の通りである。
ＳｉＯ２                        ５３〜６８％
Ａｌ２Ｏ３                      １３〜２４．５％
Ｙ２Ｏ３＋Ｌａ２Ｏ３            ０．１〜８％
Ｌａ２Ｏ３                      ＜１．８％
ＣａＯ＋ＭｇＯ＋ＳｒＯ          １０〜２３％
Ｌｉ２Ｏ＋Ｎａ２Ｏ＋Ｋ２Ｏ      ＜２％
Ｆｅ２Ｏ３                      ＜１．５％
ＴｉＯ２                  ０．１〜３％
ＳｒＯ                          ０〜２％
Ｂ２Ｏ３                        ０〜２％
重量百分率の比Ｃ１＝Ｙ２Ｏ３／（Ｙ２Ｏ３＋Ｌａ２Ｏ３）の範囲は、０．５より大きい。
【００８０】
好ましい例１６
本発明による高弾性率ガラス繊維組成物は、以下の成分を含有し、各成分の含有量が重量百分率で、以下の通りである。
ＳｉＯ２                        ５３〜６８％
Ａｌ２Ｏ３                      １３〜２４．５％
Ｙ２Ｏ３＋Ｌａ２Ｏ３            ０．１〜８％
Ｌａ２Ｏ３                      ＜１．８％
ＣａＯ＋ＭｇＯ＋ＳｒＯ          １０〜２３％
Ｌｉ２Ｏ＋Ｎａ２Ｏ＋Ｋ２Ｏ      ＜２％
Ｆｅ２Ｏ３                      ＜１．５％
ＣｅＯ２                  ０〜１％
ＺｒＯ２                  ０〜２％
ＳｒＯ                          ０．１〜１．５％
重量百分率の比Ｃ１＝Ｙ２Ｏ３／（Ｙ２Ｏ３＋Ｌａ２Ｏ３）の範囲は、０．５より大きい。
【発明を実施するための形態】
【００８１】
本発明の実施例の目的、技術提案及び利点をより明瞭にするために、以下、本発明の実施例における技術提案を明瞭で、完全に説明し、明らかに、説明される実施例は、本発明の一部の実施例に過ぎず、全ての実施例ではない。本発明における実施例に基づき、当業者が創造的な努力をすることなく得られた全ての他の実施例は、いずれも本発明の保護範囲に属する。衝突しない限り、本願の実施例及び実施例における特徴は相互に任意に組み合わせることができることを説明しておく。
【００８２】
本発明の基本的な思想として、ガラス繊維組成物の各成分の含有量は、重量百分率で、ＳｉＯ２が５３〜６８％であり、Ａｌ２Ｏ３が１３〜２４．５％であり、Ｙ２Ｏ３＋Ｌａ２Ｏ３が０．１〜８％であり、Ｌａ２Ｏ３が１．８％より小さく、ＣａＯ＋ＭｇＯ＋ＳｒＯが１０〜２３％であり、Ｌｉ２Ｏ＋Ｎａ２Ｏ＋Ｋ２Ｏが２％より小さく、Ｆｅ２Ｏ３が１．５％より小さく、また、重量百分率の比Ｃ１＝Ｙ２Ｏ３／（Ｙ２Ｏ３＋Ｌａ２Ｏ３）の範囲は、０．５より大きい。この組成物は、ガラスの弾性率を大幅に高めることができ、これを基礎に、従来の高弾性率ガラスの結晶化リスクが高く、精製しにくく、ガラス溶融状態持続時間が長く、タンク窯による効率的な生産を行いにくいという問題を克服し、高弾性率ガラスの液相線温度と成形温度を顕著に下げることができ、同等の条件でガラスの結晶化速度と気泡率を大幅に低減し、ガラス溶融状態持続時間を効果的に改良し、タンク窯による低気泡率の高弾性率ガラス繊維の生産に特に適用する。
【００８３】
本発明のガラス繊維組成物におけるＳｉＯ２、Ａｌ２Ｏ３、Ｙ２Ｏ３、Ｌａ２Ｏ３、ＣａＯ、ＭｇＯ、Ｌｉ２Ｏ、Ｎａ２Ｏ、Ｋ２Ｏ、Ｆｅ２Ｏ３、ＴｉＯ２、ＳｒＯとＺｒＯ２の具体的な含有量の値を選択して実施例とし、Ｓガラス、従来のＲガラスと改良Ｒガラスの性能パラメータと比較する。性能比較時に、６つの性能パラメータを選択する。
【００８４】
（１）成形温度：ガラス溶融物の粘度が１０３ポイズである時の温度に対応する。
（２）液相線温度：ガラス溶融物冷却時の結晶核形成開始温度、即ち、ガラス結晶化の上限温度に対応する。
（３）△Ｔ値：成形温度と液相線温度の差であり、延伸成形の温度範囲を表す。
（４）結晶化ピーク温度：ＤＴＡテストプロセスにおけるガラス結晶化最強ピークの温度に対応する。一般的に、この温度が高いほど、結晶核の成長に必要なエネルギーが多くなり、ガラスの結晶化傾向が小さくなることを表す。
（５）弾性率：縦方向に沿う弾性率であり、ガラス繊維の弾性変形抵抗能力を表し、ＡＳＴＭ２３４３テストによるものである。
（６）気泡数：気泡数を測定する大体の方法としては、専用の金型により各実施例の配合料を形状が同じであるサンプルにプレスし、高温顕微鏡のサンプルテーブルに置き、プロセスに従って設定された空間温度１５００℃に昇温し、保温せず、ガラスサンプルが炉に伴って常温まで冷却し、続いて偏光顕微鏡により微視的視点から各ガラスサンプルの気泡数を観察する。気泡数は、顕微鏡成像範囲を基準とする。
【００８５】
上記した６つのパラメータ及びその測定方法は、当業者にとって熟知したものであるため、上記パラメータによって本発明のガラス繊維組成物の性能を強力に説明することができる。
【００８６】
実験の具体的なプロセスとして、各成分は、適切な原料から得られ、割合に応じて各種の原料を混合し、各成分を最終的な所望の重量百分率とし、混合後の配合料を溶融して精製してから、ガラス液をブッシングプレート上のノズルを介して引き出すことによりガラス繊維を形成し、ガラス繊維を牽引して延伸機の回転ハンドピースに巻き取り、原繊維ケーキ又は糸ボールを形成する。勿論、所望の要求を満たすように、これらのガラス繊維を慣用の方法で高度加工することができる。
【００８７】
以下、本発明によるガラス繊維組成物の具体的な実施例を提供する。
【実施例１】
【００８８】
ＳｉＯ２                        ５９．３％
Ａｌ２Ｏ３                      １６．８％
ＣａＯ                          ８．３％
ＭｇＯ                          ９．９％
Ｙ２Ｏ３                        １．８％
Ｌａ２Ｏ３                      ０．４％
Ｎａ２Ｏ                        ０．２３％
Ｋ２Ｏ                          ０．３６％
Ｌｉ２Ｏ                        ０．７５％
Ｆｅ２Ｏ３                      ０．４４％
ＴｉＯ２                        ０．４３％
ＳｒＯ                          １．０％
重量百分率の比Ｃ１＝Ｙ２Ｏ３／（Ｙ２Ｏ３＋Ｌａ２Ｏ３）は、０．８２であり、重量百分率の比Ｃ２＝（Ｌｉ２Ｏ＋Ｎａ２Ｏ＋Ｋ２Ｏ）／（Ｙ２Ｏ３＋Ｌａ２Ｏ３）は、０．６１である。
【００８９】
実施例１において測定された６つのパラメータの値はそれぞれ以下の通りである。
成形温度            １２９９℃
液相線温度          １２０３℃
△Ｔ値              ９６℃
結晶化ピーク温度    １０３０℃
弾性率              ９４．８ＧＰａ
気泡数              ５個
【実施例２】
【００９０】
ＳｉＯ２                        ５９．２％
Ａｌ２Ｏ３                      １６．９％
ＣａＯ                          ７．９％
ＭｇＯ                          ９．７％
Ｙ２Ｏ３                          ３．３％
Ｌａ２Ｏ３                      ０．５％
Ｎａ２Ｏ                        ０．２２％
Ｋ２Ｏ                          ０．３７％
Ｌｉ２Ｏ                        ０．７５％
Ｆｅ２Ｏ３                      ０．４４％
ＴｉＯ２                        ０．４４％
重量百分率の比Ｃ１＝Ｙ２Ｏ３／（Ｙ２Ｏ３＋Ｌａ２Ｏ３）は、０．８７であり、重量百分率の比Ｃ２＝（Ｌｉ２Ｏ＋Ｎａ２Ｏ＋Ｋ２Ｏ）／（Ｙ２Ｏ３＋Ｌａ２Ｏ３）は、０．３５である。
【００９１】
実施例２において測定された６つのパラメータの値はそれぞれ以下の通りである。
成形温度            １２９８℃
液相線温度          １１９７℃
△Ｔ値              １０１℃
結晶化ピーク温度    １０３４℃
弾性率              ９６．４ＧＰａ
気泡数              ４個
【実施例３】
【００９２】
ＳｉＯ２                        ５８．８％
Ａｌ２Ｏ３                      １７．０％
ＣａＯ                          ５．５％
ＭｇＯ                          １０．５％
Ｙ２Ｏ３                        ５．０％
Ｌａ２Ｏ３                      ０．６％
Ｎａ２Ｏ                        ０．２７％
Ｋ２Ｏ                          ０．４８％
Ｌｉ２Ｏ                        ０．７５％
Ｆｅ２Ｏ３                      ０．４３％
ＴｉＯ２                        ０．４１％
重量百分率の比Ｃ１＝Ｙ２Ｏ３／（Ｙ２Ｏ３＋Ｌａ２Ｏ３）は、０．８９であり、重量百分率の比Ｃ２＝（Ｌｉ２Ｏ＋Ｎａ２Ｏ＋Ｋ２Ｏ）／（Ｙ２Ｏ３＋Ｌａ２Ｏ３）は、０．２７である。
【００９３】
実施例３において測定された６つのパラメータの値はそれぞれ以下の通りである。
成形温度            １３０５℃
液相線温度          １２０５℃
△Ｔ値              １００℃
結晶化ピーク温度    １０３５℃
弾性率              １０２．１ＧＰａ
気泡数              ４個
【実施例４】
【００９４】
ＳｉＯ２                        ５７．８％
Ａｌ２Ｏ３                      １９．４％
ＣａＯ                          ７．２％
ＭｇＯ                          ８．８％
Ｙ２Ｏ３                        ３．７％
Ｌａ２Ｏ３                      ０．６％
Ｎａ２Ｏ                        ０．１３％
Ｋ２Ｏ                          ０．３０％
Ｌｉ２Ｏ                        ０．５５％
Ｆｅ２Ｏ３                      ０．４４％
ＴｉＯ２                        ０．８２％
重量百分率の比Ｃ１＝Ｙ２Ｏ３／（Ｙ２Ｏ３＋Ｌａ２Ｏ３）は、０．９３であり、重量百分率の比Ｃ２＝（Ｌｉ２Ｏ＋Ｎａ２Ｏ＋Ｋ２Ｏ）／（Ｙ２Ｏ３＋Ｌａ２Ｏ３）は、０．２３である。
【００９５】
実施例４において測定された６つのパラメータの値はそれぞれ以下の通りである。
成形温度            １３１０℃
液相線温度          １１９６℃
△Ｔ値              １１４℃
結晶化ピーク温度    １０３４℃
弾性率              ９９．４ＧＰａ
気泡数              ４個
【実施例５】
【００９６】
ＳｉＯ２                        ５９．５％
Ａｌ２Ｏ３                      １６．５％
ＣａＯ                          ５．８％
ＭｇＯ                          １２．１％
Ｙ２Ｏ３                        ３．４％
Ｌａ２Ｏ３                      ０．４％
Ｎａ２Ｏ                        ０．１９％
Ｋ２Ｏ                          ０．２８％
Ｌｉ２Ｏ                        ０．７０％
Ｆｅ２Ｏ３                      ０．４４％
ＴｉＯ２                        ０．４３％
重量百分率の比Ｃ１＝Ｙ２Ｏ３／（Ｙ２Ｏ３＋Ｌａ２Ｏ３）は、０．８９であり、重量百分率の比Ｃ２＝（Ｌｉ２Ｏ＋Ｎａ２Ｏ＋Ｋ２Ｏ）／（Ｙ２Ｏ３＋Ｌａ２Ｏ３）は、０．３１である。
【００９７】
実施例５において測定された６つのパラメータの値はそれぞれ以下の通りである。
成形温度            １２９６℃
液相線温度          １２１６℃
△Ｔ値              ８０℃
結晶化ピーク温度    １０２３℃
弾性率              ９８．８ＧＰａ
気泡数              ４個
【実施例６】
【００９８】
ＳｉＯ２                        ５９．３％
Ａｌ２Ｏ３                      １６．９％
ＣａＯ                          ７．５％
ＭｇＯ                          ９．７％
Ｙ２Ｏ３                        ３．１％
Ｌａ２Ｏ３                      ０．４％
Ｎａ２Ｏ                        ０．２１％
Ｋ２Ｏ                          ０．４２％
Ｌｉ２Ｏ                        ０．７１％
Ｆｅ２Ｏ３                      ０．４４％
ＴｉＯ２                        ０．４３％
ＳｒＯ                          ０．６％
重量百分率の比Ｃ１＝Ｙ２Ｏ３／（Ｙ２Ｏ３＋Ｌａ２Ｏ３）は、０．８９であり、重量百分率の比Ｃ２＝（Ｌｉ２Ｏ＋Ｎａ２Ｏ＋Ｋ２Ｏ）／（Ｙ２Ｏ３＋Ｌａ２Ｏ３）は、０．３８である。
【００９９】
実施例６において測定された６つのパラメータの値はそれぞれ以下の通りである。
成形温度            １２９６℃
液相線温度          １１９８℃
△Ｔ値              ９８℃
結晶化ピーク温度    １０３５℃
弾性率              ９６．７ＧＰａ
気泡数              ４個
【０１００】
以下、表の形で、本発明のガラス繊維組成物の上記実施例及び他の実施例とＳガラス、従来のＲガラスと改良Ｒガラスの性能パラメータの比較を提供する。ガラス繊維組成物の含有量は、重量百分率で表される。実施例の成分の合計含有量が１００％よりやや小さい場合、残量が微量の不純物又は分析できない少量の成分であると理解できることを説明しておく。
【０１０１】
【表１Ａ】
2019507094.tif 000002
【０１０２】
【表１Ｂ】
2019507094.tif 000003
【０１０３】
【表１Ｃ】
2019507094.tif 000004
【０１０４】
上記表における具体的な値から分かるように、Ｓガラスと従来のＲガラスに比べれば、本発明のガラス繊維組成物は以下の利点を有する。（１）遥かに高い弾性率を有する。（２）遥かに低い液相線温度を有し、これは、ガラスの結晶化リスクを低減し、繊維の延伸効率を高めることに寄与し、高い結晶化ピーク温度を有し、これは、ガラスの結晶化プロセスにおいて結晶核の形成と成長により多くのエネルギーを必要とし、つまり、同等の条件で本発明ガラスの結晶化リスクがより小さいことを示す。（３）気泡数が大幅に減少し、これはガラスの精製効果が特に優れていることを示す。
【０１０５】
Ｓガラスと従来のＲガラスは、いずれもタンク窯による生産を実現できず、改良Ｒガラスは一部の性能を犠牲にして液相線温度と成形温度を低下させることで、生産難度を低下させ、タンク窯による生産を実現する。それと異なり、本発明の組成物は、十分に低い液相線温度とより小さい結晶化速度を有し、タンク窯による生産を行うことができるだけでなく、ガラス弾性率が大幅に向上し、Ｓ等級とＲ等級ガラス繊維の弾性率レベルが生産規模に伴って同時に向上できないという技術のボトルネックを解消する。
【０１０６】
本発明によるガラス繊維組成物は、上記優れた性能を有するガラス繊維とすることができる。
【０１０７】
本発明によるガラス繊維組成物は、一つ又は複数の有機及び／又は無機材料と結合して、例えばガラス繊維補強基材のような性能に優れた複合材料を調製することができる。
【０１０８】
最後に、本明細書では、用語「含む」、「有する」又はその他の任意の変形は、非排他的な包含を網羅することを意図しており、一連の要素を含むプロセス、方法、物品又は装置がそれらの要素を含むだけでなく、更に明らかに列挙していない他の要素をも含み、又は、更にこのようなプロセス、方法、物品又は装置に固有の要素を含み、他の限定がない限り、「一つの．．．を含む」という文に限定された要素について、前記要素を含むプロセス、方法、物品又は装置に、更に他の同じ要素が存在することを排除しないことを説明しておきたい。
【０１０９】
以上の実施例は、本発明の技術提案を説明するためのものに過ぎず、それを制限するものではない。前記実施例を参照して本発明を詳細に説明したが、当業者であれば、依然として前記各実施例に記載の技術提案を変更し、又はその一部の技術的特徴に等価置換を行うことができ、これらの変更や置換によって、対応する技術提案の本質が本発明の各実施例の技術提案の精神と範囲から逸脱することはないことが理解できる。
【産業上の利用可能性】
【０１１０】
本発明の組成物は、十分に低い液相線温度とより小さい結晶化速度を有し、タンク窯による生産を行うことができるだけでなく、更にガラス弾性率が大幅に向上し、Ｓ等級とＲ等級ガラス繊維の弾性率が生産規模に伴って同時に向上できないという技術ボトルネックを解消し、現在主流となっている高弾性率ガラスに比べて、本発明のガラス繊維組成物は、弾性率、結晶化性能とガラス精製の面で突破的な進展を取得し、同等の条件でのガラスの弾性率が大幅に向上し、結晶化リスクが大幅に低下し、気泡数が大幅に減少し、技術提案全体がタンク窯によるタンク窯による低気泡率の高弾性率ガラス繊維の生産に特に適用する。
【手続補正書】
【提出日】平成30年8月31日(2018.8.31)
【手続補正１】
【補正対象書類名】特許請求の範囲
【補正対象項目名】全文
【補正方法】変更
【補正の内容】
【特許請求の範囲】
【請求項１】
以下の成分を含有し、各成分の含有量が重量百分率で、以下の通りである高弾性率ガラス繊維組成物であって、
ＳｉＯ２                        ５３〜６８％
Ａｌ２Ｏ３                      １３〜２４．５％
Ｙ２Ｏ３＋Ｌａ２Ｏ３              ０．１〜８％
Ｌａ２Ｏ３ ０．０５〜１．７％
ＣａＯ＋ＭｇＯ＋ＳｒＯ          １０〜２３％
Ｌｉ２Ｏ＋Ｎａ２Ｏ＋Ｋ２Ｏ        ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きいことを特徴とする高弾性率ガラス繊維組成物。
【請求項２】
重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２より大きいことを特徴とする請求項１に記載の高弾性率ガラス繊維組成物。
【請求項３】
Ｌｉ２Ｏの含有量は重量百分率で０．１〜１．５％であることを特徴とする請求項１に記載の高弾性率ガラス繊維組成物。
【請求項４】
Ｌａ２Ｏ３の含有量は重量百分率で０．１〜１．５％であることを特徴とする請求項１に記載の高弾性率ガラス繊維組成物。
【請求項５】
重量百分率の比Ｃ１＝Ｙ２Ｏ３／（Ｙ２Ｏ３＋Ｌａ２Ｏ３）の範囲は、０．５５より大きいことを特徴とする請求項１に記載の高弾性率ガラス繊維組成物。
【請求項６】
以下の成分を含有し、各成分の含有量は重量百分率で、以下の通りであり、
ＳｉＯ２                        ５３〜６８％
Ａｌ２Ｏ３                      １３〜２４．５％
Ｙ２Ｏ３＋Ｌａ２Ｏ３            ０．１〜８％
Ｌａ２Ｏ３                      ０．０５〜１．７％
ＣａＯ＋ＭｇＯ＋ＳｒＯ          １０〜２３％
Ｌｉ２Ｏ                        ０．１〜１．５％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２より大きいことを特徴とする請求項１に記載の高弾性率ガラス繊維組成物。
【請求項７】
以下の成分を含有し、各成分の含有量は重量百分率で、以下の通りであり、
ＳｉＯ２                        ５３〜６８％
Ａｌ２Ｏ３                      １３〜２４．５％
Ｙ２Ｏ３＋Ｌａ２Ｏ３            ０．１〜８％
Ｙ２Ｏ３                        ０．１〜６．３％
Ｌａ２Ｏ３                      ０．０５〜１．７％
ＣａＯ＋ＭｇＯ＋ＳｒＯ          １０〜２３％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２より大きいことを特徴とする請求項１に記載の高弾性率ガラス繊維組成物。
【請求項８】
ＣａＯの含有量は重量百分率で１２％より小さいことを特徴とする請求項１に記載の高弾性率ガラス繊維組成物。
【請求項９】
ＣａＯの含有量は重量百分率で２〜１１％であることを特徴とする請求項１に記載の高弾性率ガラス繊維組成物。
【請求項１０】
Ｙ２Ｏ３＋Ｌａ２Ｏ３の含有量は重量百分率で１．５〜６％であることを特徴とする請求項１に記載の高弾性率ガラス繊維組成物。
【請求項１１】
以下の成分を含有し、各成分の含有量は重量百分率で、以下の通りであり、
ＳｉＯ２                        ５３〜６８％
Ａｌ２Ｏ３                      １３〜２４．５％
Ｙ２Ｏ３＋Ｌａ２Ｏ３              ０．５〜７％
Ｙ２Ｏ３                        ０．１〜６．３％
Ｌａ２Ｏ３                      ０．０５〜１．７％
ＣａＯ＋ＭｇＯ＋ＳｒＯ          １０〜２３％
ＣａＯ                          ＜１２％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２より大きいことを特徴とする請求項１に記載の高弾性率ガラス繊維組成物。
【請求項１２】
以下の成分を含有し、各成分の含有量は重量百分率で、以下の通りであり、
ＳｉＯ２                        ５３〜６８％
Ａｌ２Ｏ３                      １３〜２４．５％
Ｙ２Ｏ３＋Ｌａ２Ｏ３            ０．５〜７％
Ｙ２Ｏ３                        ０．１〜６．３％
Ｌａ２Ｏ３                      ０．０５〜１．７％
ＣａＯ＋ＭｇＯ＋ＳｒＯ          １０〜２３％
ＣａＯ                          ２〜１１％
Ｌｉ２Ｏ                        ０．１〜１．５％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２より大きいことを特徴とする請求項１に記載の高弾性率ガラス繊維組成物。
【請求項１３】
以下の成分を含有し、各成分の含有量は重量百分率で、以下の通りであり、
ＳｉＯ２                        ５４〜６４％
Ａｌ２Ｏ３                      １４〜２４％
Ｙ２Ｏ３＋Ｌａ２Ｏ３            １．５〜６％
Ｙ２Ｏ３                        １〜５．５％
Ｌａ２Ｏ３                      ０．１〜１．５％
ＣａＯ＋ＭｇＯ＋ＳｒＯ          １０〜２３％
ＣａＯ                          ２〜１１％
Ｌｉ２Ｏ                        ０．１〜１．５％
Ｌｉ２Ｏ＋Ｎａ２Ｏ＋Ｋ２Ｏ      ＜２％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．６より大きく、重量百分率の比Ｃ２＝（Ｌｉ２Ｏ＋Ｎａ２Ｏ＋Ｋ２Ｏ）／（Ｙ２Ｏ３＋Ｌａ２Ｏ３）の範囲は、０．２２より大きいことを特徴とする請求項１に記載の高弾性率ガラス繊維組成物。
【請求項１４】
重量百分率の比Ｃ１＝Ｙ２Ｏ３／（Ｙ２Ｏ３＋Ｌａ２Ｏ３）の範囲は、０．７〜０．９５であることを特徴とする請求項１に記載の高弾性率ガラス繊維組成物。
【請求項１５】
ＳｒＯの含有量は重量百分率で０．１〜１．５％であることを特徴とする請求項１に記載の高弾性率ガラス繊維組成物。
【請求項１６】
ＭｇＯの含有量は重量百分率で８．１〜１２％であることを特徴とする請求項４に記載の高弾性率ガラス繊維組成物。
【請求項１７】
ＭｇＯの含有量は重量百分率で１２％より大きく１４％以下であることを特徴とする請求項１に記載の高弾性率ガラス繊維組成物。
【請求項１８】
以下の成分を含有し、各成分の含有量は重量百分率で、以下の通りであり、
ＳｉＯ２                        ５３〜６８％
Ａｌ２Ｏ３                      １９％より大きく２３％以下である
Ｙ２Ｏ３＋Ｌａ２Ｏ３            ０．１〜８％
Ｌａ２Ｏ３                      ０．０５〜１．７％
ＣａＯ＋ＭｇＯ＋ＳｒＯ          １０〜２３％
ＭｇＯ                          ≦１１％
Ｌｉ２Ｏ＋Ｎａ２Ｏ＋Ｋ２Ｏ      ≦１％
Ｆｅ２Ｏ３                      ＜１．５％
重量百分率の比Ｃ１＝Ｙ２Ｏ３／（Ｙ２Ｏ３＋Ｌａ２Ｏ３）の範囲は、０．５より大きいことを特徴とする請求項１に記載の高弾性率ガラス繊維組成物。
【請求項１９】
請求項１に記載のガラス繊維組成物で製造されることを特徴とするガラス繊維。
【請求項２０】
請求項１９に記載のガラス繊維を含むことを特徴とする複合材料。
【国際調査報告】
2019507094.tif 000005
2019507094.tif 000006
2019507094.tif 000007
2019507094.tif 000008